【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
内側表面および外側表面を有するブリスター構成要素と、内側表面および外側表面を有する多層閉蓋構成要素とを含んでなるブリスターパッケージであって、
ブリスターおよび閉蓋構成要素の内側表面の選択された部分が一緒に接着されて少なくとも１つの空洞を内部に形成し、ブリスター構成要素が、高分子フィルム、被覆高分子フィルム、金属箔、およびフィルム−箔ラミネートよりなる群から選択される第１の酸素バリア層を含んでなり、閉蓋構成要素が、第２の酸素バリア層と、少なくとも１つの溶融紡糸連続フィラメント不織シートを含んでなる不織布層とを含んでなるブリスターパッケージ。
【請求項２】
内側表面および外側表面を有するブリスター構成要素と、内側表面および外側表面を有する多層閉蓋構成要素とを含んでなるブリスターパッケージであって、
ブリスターおよび閉蓋構成要素の内側表面の選択された部分が一緒に結合されて少なくとも１つの空洞を内部に形成し、ブリスター構成要素が、高分子フィルム、被覆高分子フィルム、金属箔、およびフィルム−箔ラミネートよりなる群から選択される第１の酸素バリア層を含んでなり、閉蓋構成要素が、フラッシュ紡糸プレキシフィラメント状シートと、高分子フィルム、被覆高分子フィルム、および金属化高分子フィルムよりなる群から選択されるシート層を含んでなる第２の酸素バリア層とを含んでなるブリスターパッケージ。
【手続補正２】
【補正対象書類名】明細書
【補正対象項目名】００６７
【補正方法】変更
【補正の内容】
【００６７】
【表２】
2007517735.tif 000001
本発明の好適な実施の態様は次のとおりである。
１．  内側表面および外側表面を有するブリスター構成要素と、内側表面および外側表面を有する多層閉蓋構成要素とを含んでなるブリスターパッケージであって、
ブリスターおよび閉蓋構成要素の内側表面の選択された部分が一緒に接着されて少なくとも１つの空洞を内部に形成し、ブリスター構成要素が、高分子フィルム、被覆高分子フィルム、金属箔、およびフィルム−箔ラミネートよりなる群から選択される第１の酸素バリア層を含んでなり、閉蓋構成要素が、第２の酸素バリア層と、少なくとも１つの溶融紡糸連続フィラメント不織シートを含んでなる不織布層とを含んでなるブリスターパッケージ。
２．  第２のバリア層が、高分子フィルム、被覆高分子フィルム、金属化高分子フィルム、および金属箔よりなる群から選択されるシート層を含んでなる上記１に記載のブリスターパッケージ。
３．  閉蓋構成要素が、更に、第２のバリア層と不織布層との間の接着結合層と、接着結合層とは反対側の第２のバリア層の面に接着されたヒートシール層とを含んでなり、閉蓋構成要素の内側表面がヒートシール層を含んでなり、閉蓋構成要素の外側表面が不織布層を含んでなり、閉蓋およびブリスター構成要素が互いにヒートシールされて、これらの間にシールが形成される上記２に記載のブリスターパッケージ。
４．  ヒートシール層が、ポリ（塩化ビニリデン）、ビニル／アクリル組成物、エチレン酢酸ビニルコポリマーを含んでなるポリオレフィン樹脂のブレンド、エチレンメチルアクリレートコポリマーを含んでなるポリオレフィン樹脂のブレンド、およびポリエステル系組成物よりなる群から選択されるヒートシール可能なシーラントを含んでなる上記３に記載のブリスターパッケージ。
５．  結合層が、ビニル／アクリル組成物、エチレン酢酸ビニルコポリマーを含んでなるポリオレフィン樹脂のブレンド、エチレンメチルアクリレートコポリマーを含んでなるポリオレフィン樹脂のブレンド、エチレン酢酸ビニル樹脂、エチレンメチルアクリレート樹脂、およびポリエステル系ポリウレタンよりなる群から選択される接着剤組成物を含んでなる上記３に記載のブリスターパッケージ。
６．  閉蓋構成要素をブリスター構成要素から剥離することによりブリスターパッケージを開封できるように、ヒートシール層とブリスター構成要素との間のシールが剥離性である上記３に記載のブリスターパッケージ。
７．  ヒートシール層が、ポリ（塩化ビニリデン）、ビニル／アクリル組成物、エチレン酢酸ビニルコポリマーを含んでなるポリオレフィン樹脂のブレンド、およびエチレンメチルアクリレートコポリマーを含んでなるポリオレフィン樹脂のブレンドよりなる群から選択されるシーラントを含んでなる上記６に記載のブリスターパッケージ。
８．  第２のバリア層が脆弱性である上記３に記載のブリスターパッケージ。
９．  結合された不織布および接着結合層が第２のバリア層から剥離できるように接着結合層が剥離性層であり、脆弱性バリア層から被包装材料を押し出すことにより、ブリスターパッケージ内に包装された材料を剥離後にパッケージから取り出すことができる上記８に記載のブリスターパッケージ。
１０．  接着結合層が、ビニル／アクリル組成物、エチレン酢酸ビニルコポリマーを含んでなるポリオレフィン樹脂のブレンド、およびエチレンメチルアクリレートコポリマーを含んでなるポリオレフィン樹脂のブレンドよりなる群から選択される接着剤組成物を含んでなる上記９に記載のブリスターパッケージ。
１１．  第２のバリア層が、脆弱性高分子フィルムおよび脆弱性金属箔よりなる群から選択される脆弱性シート層を含んでなる上記９に記載のブリスターパッケージ。
１２．  第２のバリア層が、片面が金属化された金属化高分子フィルムを含んでなり、第２のバリア層の金属化された面が接着結合層に隣接する上記３に記載のブリスターパッケージ。
１３．  第２のバリア層が、セラミック材料で片面が被覆された高分子フィルムを含んでなり、第２のバリア層の塗工面が接着結合層に隣接する上記３に記載のブリスターパッケージ。
１４．  金属化高分子フィルムが、金属化ポリエステルフィルムを含んでなる上記１２に記載のブリスターパッケージ。
１５．  金属化ポリエステルフィルムが、アルミニウム金属層が上に付着されたポリ（エチレンテレフタレート）フィルムである上記１４に記載のブリスターパッケージ。
１６．  不織布層が、全面結合多成分スパンボンドウェブを含んでなる上記１、９または１４に記載のブリスターパッケージ。
１７．  セラミック材料が、ケイ素、アルミニウム、マグネシウム、クロム、ランタン、チタン、ホウ素、またはジルコニウムの酸化物、窒化物、および炭化物、ならびにこれらの混合物よりなる群から選択される上記１３に記載のブリスターパッケージ。
１８．  不織布層が、第１および第２の溶融紡糸連続フィラメント不織シートの間に挟持された少なくとも１つのメルトブローンウェブを含んでなる上記１または２に記載のブリスターパッケージ。
１９．  第１および第２の溶融紡糸連続フィラメント不織シートが、多成分スパンボンド不織ウェブである上記１８に記載のブリスターパッケージ。
２０．  少なくとも１つのメルトブローンウェブが、多成分メルトブローンウェブである上記１９に記載のブリスターパッケージ。
２１．  第１および第２のスパンボンド不織ウェブが、二成分鞘−芯スパンボンド繊維を含んでなり、鞘成分の融点が、芯成分の融点よりも少なくとも１０℃低く、少なくとも１つのメルトブローンウェブが、二成分サイドバイサイドメルトブローン繊維を含んでなる上記２０に記載のブリスターパッケージ。
２２．  不織布層が、第１および第２の溶融紡糸連続フィラメント不織シートの間に挟持された複数のメルトブローンウェブを含んでなる上記１８に記載のブリスターパッケージ。
２３．  不織布層が、熱カレンダー加工された不織布層である上記１９に記載のブリスターパッケージ。
２４．  不織布層が、全面結合不織布層である上記２３に記載のブリスターパッケージ。
２５．  第１および第２の多成分スパンボンド不織ウェブが、鞘−芯スパンボンド繊維を含んでなり、芯成分がポリエステルを含んでなり、鞘成分がポリエステルコポリマーを含んでなる上記２４に記載のブリスターパッケージ。
２６．  少なくとも１つの溶融紡糸連続フィラメント不織シートが、スパンボンド不織ウェブを含んでなる上記１または２に記載のブリスターパッケージ。
２７．  スパンボンド不織ウェブが、多成分スパンボンド不織ウェブである上記２６に記載のブリスターパッケージ。
２８．  多成分スパンボンド不織ウェブが、鞘成分および芯成分を含んでなる二成分スパンボンド繊維を含んでなり、鞘成分の融点が、芯成分の融点よりも少なくとも１０℃低い上記２７に記載のブリスターパッケージ。
２９．  芯成分がポリエステルを含んでなり、鞘成分がポリエステルコポリマーを含んでなる上記２８に記載のブリスターパッケージ。
３０．  芯成分がポリ（エチレンテレフタレート）を含んでなり、ポリエステルコポリマーが、１，４−シクロヘキサンジメタノールで変性されたポリ（エチレンテレフタレート）コポリマー、およびジメチルイソフタル酸で変性されたポリ（エチレンテレフタレート）コポリマーよりなる群から選択される上記２９に記載のブリスターパッケージ。
３１．  多成分スパンボンド不織ウェブが、熱カレンダー加工された多成分スパンボンド不織ウェブである上記２７〜３０のいずれか一項に記載のブリスターパッケージ。
３２．  熱カレンダー加工された多成分スパンボンド不織ウェブが、全面結合スパンボンド不織ウェブである上記３１に記載のブリスターパッケージ。
３３．  第２のバリア層が、不織布層に接着されたヒートシール可能なバリア層であり、閉蓋構成要素の内側表面がヒートシール可能なバリア層を含んでなり、閉蓋およびブリスター構成要素が一緒にヒートシールされて、これらの間にシールが形成される上記１に記載のブリスターパッケージ。
３４．  閉蓋構成要素をブリスター構成要素から剥離することによりブリスターパッケージを開封できるように、シールが剥離性シールである上記３３に記載のブリスターパッケージ。
３５．  シールが非剥離性シールであり、ブリスターパッケージが、更に、パッケージの内側またはパッケージの外側縁部に配置された少なくとも１つの切欠きを含んでなる上記３３に記載のブリスターパッケージ。
３６．  ヒートシール可能なバリア層が、ポリ（塩化ビニリデン）を含んでなる上記３４または３５に記載のブリスターパッケージ。
３７．  少なくとも１つの溶融紡糸連続フィラメント不織シートが、全面結合多成分スパンボンド不織ウェブを含んでなる上記３４または３５に記載のブリスターパッケージ。
３８．  内側表面および外側表面を有するブリスター構成要素と、内側表面および外側表面を有する多層閉蓋構成要素とを含んでなるブリスターパッケージであって、
ブリスターおよび閉蓋構成要素の内側表面の選択された部分が一緒に結合されて少なくとも１つの空洞を内部に形成し、ブリスター構成要素が、高分子フィルム、被覆高分子フィルム、金属箔、およびフィルム−箔ラミネートよりなる群から選択される第１の酸素バリア層を含んでなり、閉蓋構成要素が、フラッシュ紡糸プレキシフィラメント状シートと、高分子フィルム、被覆高分子フィルム、および金属化高分子フィルムよりなる群から選択されるシート層を含んでなる第２の酸素バリア層とを含んでなるブリスターパッケージ。
３９．  閉蓋構成要素が、更に、第２のバリア層とフラッシュ紡糸プレキシフィラメント状シートとの間の接着結合層と、接着結合層とは反対側の第２のバリア層の面に接着されたヒートシール層とを含んでなり、閉蓋構成要素の内側表面がヒートシール層を含んでなり、閉蓋構成要素の外側表面がフラッシュ紡糸プレキシフィラメント状シートを含んでなり、閉蓋およびブリスター構成要素が互いにヒートシールされて、これらの間にシールが形成される上記３８に記載のブリスターパッケージ。
４０．  ヒートシール層が、ポリ（塩化ビニリデン）、ビニル／アクリル組成物、エチレン酢酸ビニルコポリマーを含んでなるポリオレフィンのブレンド、エチレンメチルアクリレートコポリマーを含んでなるポリオレフィン樹脂のブレンド、およびポリエステル系組成物よりなる群から選択されるヒートシール可能なシーラントを含んでなる上記３９に記載のブリスターパッケージ。
４１．  結合層が、ビニル／アクリル組成物、エチレン酢酸ビニルコポリマーを含んでなるポリオレフィン樹脂のブレンド、エチレンメチルアクリレートコポリマーを含んでなるポリオレフィン樹脂のブレンド、変性エチレン酢酸ビニル樹脂、エチレン酢酸ビニル樹脂、エチレンメチルアクリレート樹脂、およびポリエステル系ポリウレタンよりなる群から選択される接着剤組成物を含んでなる上記３９に記載のブリスターパッケージ。
４２．  閉蓋構成要素をブリスター構成要素から剥離することによりブリスターパッケージを開封できるように、ヒートシール層とブリスター構成要素との間のシールが剥離性である上記３９に記載のブリスターパッケージ。
４３．  ヒートシール層が、ポリ（塩化ビニリデン）、ビニル／アクリル組成物、エチレン酢酸ビニルコポリマーを含んでなるポリオレフィン樹脂のブレンド、およびエチレンメチルアクリレートコポリマーを含んでなるポリオレフィン樹脂のブレンドよりなる群から選択されるヒートシール可能なシーラントを含んでなる上記４１に記載のブリスターパッケージ。
４４．  第２のバリア層が脆弱性である上記３９に記載のブリスターパッケージ。
４５．  結合されたフラッシュ紡糸プレキシフィラメント状シートおよび接着結合層が第２のバリア層から剥離できるように接着結合層が剥離性層であり、脆弱性バリア層から被包装材料を押し出すことにより、ブリスターパッケージ内に包装された材料を剥離後にパッケージから取り出すことができる上記４４に記載のブリスターパッケージ。
４６．  接着結合層が、ビニル／アクリル組成物、エチレン酢酸ビニルコポリマーを含んでなるポリオレフィン樹脂のブレンド、およびエチレンメチルアクリレートコポリマーを含んでなるポリオレフィン樹脂のブレンドよりなる群から選択される接着剤組成物を含んでなる上記４５に記載のブリスターパッケージ。
４７．  第２のバリア層が、片面が金属化された金属化高分子フィルムを含んでなり、第２のバリア層の金属化された面が接着結合層に隣接する上記４５に記載のブリスターパッケージ。
４８．  第２のバリア層が、セラミック材料で片面が被覆された高分子フィルムを含んでなり、第２のバリア層の塗工面が接着結合層に隣接する上記４５に記載のブリスターパッケージ。
４９．  金属化高分子フィルムが、金属化された２軸配向フィルムを含んでなる上記４７に記載のブリスターパッケージ。
５０．  第２のバリア層がヒートシール可能であり、フラッシュ紡糸プレキシフィラメント状シートに接着され、閉蓋構成要素の内側表面がヒートシール可能なバリア層を含んでなり、閉蓋およびブリスター構成要素が一緒にヒートシールされて、これらの間にシールが形成される上記３８に記載のブリスターパッケージ。
５１．  閉蓋構成要素をブリスター構成要素から剥離することによりブリスターパッケージを開封できるように、シールが剥離性シールである上記５０に記載のブリスターパッケージ。
５２．  シールが非剥離性シールであり、ブリスターパッケージが、更に、パッケージの内側またはパッケージの外側縁部に配置された少なくとも１つの切欠きを含んでなる上記５０に記載のブリスターパッケージ。
５３．  ヒートシール可能なバリア層が、ポリ（塩化ビニリデン）を含んでなる上記５１または５２に記載のブリスターパッケージ。
５４．  フラッシュ紡糸プレキシフィラメント状シートが、ポリエチレン、ポリプロピレン、およびポリ（エチレンテレフタレート）よりなる群から選択される少なくとも１つのポリマーから形成される上記３８または３９に記載のブリスターパッケージ。
５５．  第２のバリア層が、ポリエステルフィルム、およびアルミニウム金属のコーティングがその少なくとも１つの面に付着されたポリエステルフィルムよりなる群から選択されるシート層を含んでなる上記５４に記載のブリスターパッケージ。
５６．  第２のバリア層が、ポリ（エチレンテレフタレート）を含んでなるポリエステルフィルムを含んでなる上記５５に記載のブリスターパッケージ。
５７．  不織布層が、９／１６インチ直径プローブおよび５．４ジュールのペンジュラムキャパシティでＡＳＴＭ  Ｄ３４２０に従って測定される少なくとも０．９８ジュールのスペンサーパンクチャと、機械方向および横断方向の両方でＡＳＴＭ  Ｄ５０３５に従って測定される少なくとも３５Ｎ／ｃｍの引張強度と、機械方向および横断方向の両方でＡＳＴＭ  Ｄ５０３５に従って測定される少なくとも１５％の伸びと、機械方向および横断方向の両方でＡＳＴＭ  Ｄ１４２４に従って測定される少なくとも０．３３Ｎのエルメンドルフ引裂度とを有する上記１に記載のブリスターパッケージ。
５８．  不織布層が、少なくとも１．９７ジュールのスペンサーパンクチャと、機械方向および横断方向の両方において少なくとも４３．８Ｎ／ｃｍの引張強度と、機械方向および横断方向の両方において少なくとも２０％の伸びと、少なくとも０．８９Ｎのエルメンドルフ引裂度とを有する上記５７に記載のブリスターパッケージ。
５９．  不織布層が二成分スパンボンドウェブである上記５７または５８に記載のブリスターパッケージ。